(57)【要約】【課題】  良好な遮光性を有する遮光部を備えた固体撮像素子を提供する。【解決手段】  固体撮像素子が備える遮光部Ｓは、遮光性材料を有する遮光性材料層である下側遮光性材料層Ｒ１と、高融点材料を有する高融点材料層であり下側遮光性材料層Ｒ１の上面に形成される中間高融点材料層Ｈ２と、遮光性材料層であり中間高融点材料層Ｈ２の上面に形成される上側遮光性材料層Ｒ２と、から成る積層構造を有する。【選択図】  図２
2013168468.tif 000002
【特許請求の範囲】
【請求項１】
上面から入射する光を光電変換する光電変換部が内部に形成されている基板と、
前記基板の前記上面の上方に設けられる遮光部と、を備え、
前記遮光部は、
遮光性材料を有する遮光性材料層である、下側遮光性材料層と、
高融点材料を有する高融点材料層であり、前記下側遮光性材料層の上面に形成される中間高融点材料層と、
前記遮光性材料層であり、前記中間高融点材料層の上面に形成される上側遮光性材料層と、
から成る積層構造を有することを特徴とする固体撮像素子。
【請求項２】
前記高融点材料層が、融点が１０００℃以上である前記高融点材料を有することを特徴とする請求項１に記載の固体撮像素子。
【請求項３】
前記高融点材料層が、窒化チタン、チタン、チタンタングステン、窒化タングステン及びタングステンの少なくともいずれか１つを有することを特徴とする請求項２に記載の固体撮像素子。
【請求項４】
前記高融点材料層の膜厚が、５ｎｍ以上かつ１００ｎｍ以下であることを特徴とする請求項１〜３のいずれか１項に記載の固体撮像素子。
【請求項５】
前記遮光性材料層が、アルミニウムを有することを特徴とする請求項１〜４のいずれか１項に記載の固体撮像素子。
【請求項６】
前記遮光性材料層の膜厚が、５０ｎｍ以上であることを特徴とする請求項５に記載の固体撮像素子。
【請求項７】
前記遮光部は、
前記高融点材料層の１つであり、前記下側遮光性材料層の下面に形成される下側高融点材料層と、
前記高融点材料層の１つであり、前記上側遮光性材料層の上面に形成される上側高融点材料層と、
をさらに備えることを特徴とする請求項１〜６のいずれか１項に記載の固体撮像素子。
【発明の詳細な説明】
【技術分野】
【０００１】
本発明は、ＣＭＯＳ（Complementary Metal Oxide Semiconductor）イメージセンサやＣＣＤ（Charge Coupled Device）イメージセンサなどに代表される固体撮像素子に関する。
【背景技術】
【０００２】
近年、ＣＣＤイメージセンサやＣＭＯＳイメージセンサなどの固体撮像素子が、デジタルビデオカメラやデジタルスチルカメラなどの撮像装置や、カメラ付き携帯電話機などの撮像機能を備えた様々な電子機器に搭載されている。固体撮像素子は、例えばフォトダイオードから成る光電変換部が光電変換によって電荷を生成し、当該電荷による電位を増幅することで、画像を構成する信号を生成する。
【０００３】
このような固体撮像素子では、一旦画素に入射した光が隣接した画素に進入すること（混色）を防止する目的や、光電変換部に光が入射しない構造であり暗電流の検出を行う遮光画素を設ける目的で、光を遮蔽する遮光部が形成される。なお、例えば金属から成る配線も遮光性を有するため、配線が遮光部として機能することもある。
【０００４】
このような遮光部は、層間絶縁膜やパッシベーション膜などに埋め込まれるように形成されるため、外部からストレスを受けやすい。すると、外部から受けるストレスによって、遮光部内にストレスマイグレーションに起因するボイドが発生し、遮光性が劣化するため問題となる。
【０００５】
そこで、例えば特許文献１では、金属から成る配線膜の表面に、機械的強度が配線膜よりも劣りかつ微小クラックを有する酸化シリコン膜を設け、外部から受けるストレスを酸化シリコン膜で吸収または緩和することにより、配線膜が受けるストレスを低減してボイドの発生を抑制した半導体装置が提案されている。
【先行技術文献】
【特許文献】
【０００６】
【特許文献１】特開２００８−２９４３２７号公報
【発明の概要】
【発明が解決しようとする課題】
【０００７】
固体撮像素子の感度の向上や混色の防止等の観点から、遮光部の膜厚を薄くして、光が入射してから受光部に届くまでの距離を短くすると、好ましい。しかしながら、遮光部の膜厚を薄くするほど、例えば遮光部の形成後に行われる種々の熱処理工程によって、膜厚方向に貫通したボイドが発生しやすくなる。そして、このような遮光部を貫通するボイドは、遮光部の遮光性を著しく低下させるため、問題となる。なお、特許文献１で提案されている配線膜のように、遮光部の表面に酸化シリコン膜を形成したとしても、後述するように膜厚方向に貫通したボイドを防止することは困難である。
【０００８】
そこで、本発明は、良好な遮光性を有する遮光部を備えた固体撮像素子を提供することを目的とする。
【課題を解決するための手段】
【０００９】
上記目的を達成するため、本発明は、上面から入射する光を光電変換する光電変換部が内部に形成されている基板と、前記基板の前記上面の上方に設けられる遮光部と、を備え、前記遮光部は、遮光性材料を有する遮光性材料層である、下側遮光性材料層と、高融点材料を有する高融点材料層であり、前記下側遮光性材料層の上面に形成される中間高融点材料層と、前記遮光性材料層であり、前記中間高融点材料層の上面に形成される上側遮光性材料層と、から成る積層構造を有することを特徴とする固体撮像素子を提供する。
【００１０】
この固体撮像素子によれば、遮光部において仮にボイドが生じたとしても、下側遮光性材料層及び上側遮光性材料層の間に形成されている中間高融点材料層によって、その上下方向への伝播が防止される。そのため、下側遮光性材料層で発生したボイドは、上側遮光性材料層へは伝播せず、上側遮光性材料層で発生したボイドは、下側遮光性材料層へは伝播しないことになる。したがって、遮光性材料層を貫通するボイドが形成されることを、防止することが可能になる。
【００１１】
さらに、上記特徴の固体撮像素子において、前記高融点材料層が、融点が１０００℃以上である前記高融点材料を有すると、好ましい。具体的に例えば、上記特徴の固体撮像素子において、前記高融点材料層が、窒化チタン、チタン、チタンタングステン、窒化タングステン及びタングステンの少なくともいずれか１つを有すると、好ましい。
【００１２】
この固体撮像素子によれば、遮光部の形成後に、固体撮像素子に対して熱処理（高々５００℃）を行ったとしても、当該熱処理による物性の変動を無視できるほど小さくすることが可能になる。
【００１３】
さらに、上記特徴の固体撮像素子において、前記高融点材料層の膜厚が、５ｎｍ以上かつ１００ｎｍ以下であると、好ましい。
【００１４】
この固体撮像素子によれば、高融点材料層の膜厚を５ｎｍ以上にすることで、膜厚の制御を容易にすることが可能になり、膜厚制御のために成膜速度を遅くすることによる量産効率の低下を、防止することが可能になる。また、高融点材料層の膜厚を１００ｎｍ以下にすることで、高融点材料層に発生するストレスを低減することが可能になり、当該ストレスによって基板の反りが大きくなることで基板中に欠陥が生じ暗電流が増大することを、防止することが可能になる。
【００１５】
さらに、上記特徴の固体撮像素子において、前記遮光性材料層が、アルミニウムを有すると、好ましい。さらに、上記特徴の固体撮像素子において、前記遮光性材料層の膜厚が、５０ｎｍ以上であると、好ましい。
【００１６】
この固体撮像素子によれば、遮光性材料層の膜厚を薄くしても、良好な遮光性を得ることが可能になる。具体的に、固体撮像素子の感度の向上や混色の防止等の観点から、光が入射してから受光部に届くまでの距離を短くすると好ましいが、アルミニウムを有する遮光性材料層であれば、その膜厚を５０ｎｍ以上とすることで、良好な遮光性を得ることが可能である。
【００１７】
さらに、上記特徴の固体撮像素子において、前記遮光部は、前記高融点材料層の１つであり、前記下側遮光性材料層の下面に形成される下側高融点材料層と、前記高融点材料層の１つであり、前記上側遮光性材料層の上面に形成される上側高融点材料層と、をさらに備えると、好ましい。
【００１８】
この固体撮像素子によれば、下側遮光性材料層及び上側遮光性材料層が受けるストレスを抑制することで、下側遮光性材料層及び上側遮光性材料層におけるボイドの発生を抑制することが可能になる。
【発明の効果】
【００１９】
上記特徴の固体撮像素子によれば、遮光性材料層の内部に、ボイドの伝播を防止する中間高融点材料層を形成することによって、仮にボイドが発生したとしても、遮光性材料層を貫通するボイドに発展することを防止することが可能になる。したがって、固体撮像素子が備える遮光部の遮光性を、良好なものにすることが可能になる。
【図面の簡単な説明】
【００２０】
【図１】本発明の実施形態に係る固体撮像素子の構造例を示す模式的な断面図。
【図２】図１の固体撮像素子が備える遮光部の構造例を示す模式的な断面図。
【図３】比較遮光部を示す模式的な断面図。
【図４】ボイドが発生した遮光部及びボイドが発生した比較遮光部のそれぞれを示す模式的な断面図。
【図５】実際に遮光部を形成したウエハと、実際に比較遮光部を形成したウエハとのそれぞれにおける、ボイドが発生したチップを示す模式的な平面図。
【図６】遮光部及び比較遮光部の光学顕微鏡像を示す図。
【発明を実施するための形態】
【００２１】
＜全体構造＞
最初に、本発明の実施形態に係る固体撮像素子の構造例について、図１を参照して説明する。図１は、本発明の実施形態に係る固体撮像素子の構造例を示す模式的な断面図である。なお、図１では、本発明の実施形態に係る固体撮像素子１として、いわゆる表面照射型のＣＭＯＳイメージセンサを例示している。
【００２２】
図１に示すように、固体撮像素子１は、基板１０と、基板１０中に形成されるとともに基板１０の上面１０１から入射する光を光電変換して電荷を生成する光電変換部１１と、光電変換部１１の一部であり光電変換によって生じた電荷を蓄積する電荷蓄積部１１１と、基板１０内に形成されるとともに電荷蓄積部１１１に蓄積された電荷が転送される浮遊拡散部１２と、基板１０内の隣接する画素間に形成される素子分離部１３と、基板１０の上面１０１上かつ電荷蓄積部１１１及び遊拡散部１２の間となる位置に形成されるゲート絶縁膜１４と、ゲート絶縁膜１４の上面に形成される転送ゲート電極１５と、基板１０の上面１０１に形成されて転送ゲート電極１５を埋め込む第１層間絶縁膜１６と、第１層間絶縁膜１６を貫通して転送ゲート電極１５に電気的に接続するように形成されるゲートコンタクト１７と、第１層間絶縁膜１６を貫通して浮遊拡散部１２に電気的に接続するように形成されるＦＤコンタクト１８と、ゲートコンタクト１７と電気的に接続するゲート配線１９と、ＦＤコンタクト１８と電気的に接続するＦＤ配線２０と、第１層間絶縁膜１６上に形成されてゲート配線１９及びＦＤ配線２０を埋め込む第２層間絶縁膜２１と、第２層間絶縁膜２１の上面に形成される画素間遮光部２２と、第２層間絶縁膜２１の上面に形成されて画素間遮光部２２を埋め込む第３層間絶縁膜２３と、第３層間絶縁膜２３の上面に形成されるパッシベーション膜２４と、パッシベーション膜２４の上面に形成されて所定の色（波長）の光を選択的に透過させるカラーフィルタ２５と、カラーフィルタ２５を埋め込むように形成されるコート膜２６と、コート膜２６の上面に形成されて入射する光を集光してカラーフィルタ２５を透過させるマイクロレンズ２７と、を備える。
【００２３】
光電変換部１１は、電荷蓄積部１１１と、その周辺の基板１０の一部領域とから成る。基板１０は、例えばｐ型またはｎ型のシリコンから成り、電荷蓄積部１１１は、例えばイオン注入によって基板１０とは逆の導電型となったシリコンから成る。即ち、基板１０の一部領域と電荷蓄積部１１１とから構成される光電変換部１１は、フォトダイオードとなっている。また、浮遊拡散部１２も、電荷蓄積部１１１と同様に、例えばイオン注入によって基板１０とは逆の導電型となったシリコンから成る。
【００２４】
素子分離部１３は、例えば基板１０に形成した溝（トレンチ）に酸化シリコンを充填して成るＳＴＩ（Shallow Trench Isolation）であり、隣接する二つの画素の一方における浮遊拡散部１２と、他方における電荷蓄積部１１１と、の間に設けられている。ゲート絶縁膜１４は、例えば酸化シリコンから成り、転送ゲート電極１５は、例えばポリシリコンから成る。
【００２５】
第１層間絶縁膜１６、第２層間絶縁膜２１及び第３層間絶縁膜２３のそれぞれは、例えば酸化シリコンから成る。また、パッシベーション膜２４は、例えば窒化シリコンから成る。
【００２６】
ゲートコンタクト１７は、第１層間絶縁膜１６の転送ゲート電極１５の直上となる位置に形成した孔（コンタクトホール）に、銅やアルミニウムなどの導電性材料を充填して成る。ＦＤコンタクト１８も同様であり、第１層間絶縁膜１６の浮遊拡散部１２の直上となる位置に形成した孔（コンタクトホール）に、銅やアルミニウムなどの導電性材料を充填して成る。
【００２７】
ゲート配線１９及びＦＤ配線２０は、例えば、第１層間絶縁膜１６の上面に対して所定の膜を形成した後、エッチングによって不要な部分を選択的に除去することでそれぞれ形成される。画素間遮光部２２も同様であり、例えば、第２層間絶縁膜２１の上面に対して所定の膜を形成した後、エッチングによって不要な部分を選択的に除去することで形成される。
【００２８】
画素間遮光部２２は、一旦画素に入射した光が隣接した画素に進入すること（混色）を防止するための遮光部として機能する。なお、ゲート配線１９及びＦＤ配線２０が、ゲートコンタクト１７及びＦＤコンタクト１８と電気的に接続する配線としてだけでなく、画素間遮光部２２と同様に遮光部として機能するようにしてもよい。また、遮光部の詳細については、後述する。
【００２９】
カラーフィルタ２５は、例えば顔料を含んだ樹脂から成り、当該顔料が所定の色（波長）の光を選択的に透過させる性質を有する。マイクロレンズ２７は、例えば樹脂から成り、入射した光をカラーフィルタ２５及びその下方に対して集光するために、凸形状になっている。コート膜２６は、例えば樹脂から成り、表面の平坦化や第３層間絶縁膜２３とカラーフィルタ２５及びマイクロレンズ２７との密着性を向上させるために設けられる。
【００３０】
また、図１に示す固体撮像素子１において、マイクロレンズ２７、カラーフィルタ２５及び電荷蓄積部１１１は、基板１０の上面１０１に対して垂直な方向（図中の上下方向）に対して一列に並んでおり、それぞれの列がそれぞれの画素を構成している。例えば、これらの画素は、基板１０の上面１０１と平行な面内においてマトリクス状に配置される。具体的に例えば、これらの画素は、カラーフィルタ２５が透過させる色に着目すると、ベイヤ配列で配置される。
【００３１】
固体撮像素子１に入射する光は、マイクロレンズ２７で集光され、コート膜２６を透過してカラーフィルタ２５を透過する。このとき、カラーフィルタ２５は、所定の色（波長）の光を選択的に透過させる。カラーフィルタ２５を透過した光は、第３層間絶縁膜２３、第２層間絶縁膜２１及び第１層間絶縁膜１６をそれぞれ透過して、上面１０１から基板１０内に入射する。そして、基板１０内に入射する光による光電変換によって電子及び正孔が生じ、その一方が電荷蓄積部１１１に蓄積される。例えば、基板１０がｐ型であり、電荷蓄積部１１１がｎ型であれば、光電変換によって生じた電子が電荷蓄積部１１１に蓄積される。反対に、基板１０がｎ型であり、電荷蓄積部１１１がｐ型であれば、光電変換によって生じた正孔が電荷蓄積部１１１に蓄積される。
【００３２】
次に、ゲート配線１９及びゲートコンタクト１７を介してゲート電極１５に所定の電位が与えられると、基板１０内のゲート電極１５下のポテンシャルが変化して、電荷蓄積部１１１に蓄積されている電荷が浮遊拡散部１２に移動して蓄積される。そして、浮遊拡散部１２に蓄積されている電荷による電位が、ＦＤコンタクト１８及びＦＤ配線２０を介して読み出される。
【００３３】
＜遮光部＞
次に、上述した遮光部について、図２を参照して説明する。図２は、図１の固体撮像素子が備える遮光部の構造例を示す模式的な断面図である。なお、上述のように、図２に示す遮光部Ｓは、図１に示した画素間遮光部２２に相当する。
【００３４】
図２に示すように、遮光部Ｓは、基板１０側（図１中下側）に形成される下側高融点材料層Ｈ１と、下側高融点材料層Ｈ１の上面に形成される下側遮光性材料層Ｒ１と、下側遮光性材料層Ｒ１の上面に形成される中間高融点材料層Ｈ２と、中間高融点材料層Ｈ２の上面に形成される上側遮光性材料層Ｒ２と、上側遮光性材料層Ｒ２の上面に形成される上側高融点材料層Ｈ３と、から成る五層構造を有する。
【００３５】
下側高融点材料層Ｈ１、中間高融点材料層Ｈ２及び上側高融点材料層Ｈ３のそれぞれは、高融点材料を有する高融点材料層から成る。遮光部Ｓの形成後に固体撮像素子１に対して行われる熱処理温度が高々５００℃であることを考慮すれば、この高融点材料層が、融点が１０００℃以上である高融点材料を有するものであると、熱処理による物性の変動を無視できるほど小さくすることができるため、好ましい。具体的に例えば、高融点材料層が、窒化チタン、チタン、チタンタングステン、窒化タングステン及びタングステンの少なくともいずれか１つを有するものであると、好ましい。
【００３６】
下側高融点材料層Ｈ１、中間高融点材料層Ｈ２及び上側高融点材料層Ｈ３のそれぞれを成す高融点材料層の膜厚は、５ｎｍ以上かつ１００ｎｍ以下にすると、好ましい。高融点材料層の膜厚を５ｎｍ以上にすることで、膜厚の制御を容易にすることが可能になり、膜厚制御のために成膜速度を遅くすることによる量産効率の低下を、防止することが可能になる。また、高融点材料層の膜厚を１００ｎｍ以下にすることで、高融点材料層に発生するストレスを低減することが可能になり、当該ストレスによって基板１０の反りが大きくなることで基板１０中に欠陥が生じ暗電流が増大することを、防止することが可能になる。
【００３７】
下側遮光性材料層Ｒ１及び上側遮光性材料層Ｒ２のそれぞれは、遮光性材料を有する遮光性材料層から成る。例えば、遮光性材料層が、アルミニウムを有するものであると、薄い膜厚でも良好な遮光性を得ることができるため、好ましい。具体的に例えば、遮光性材料層が、アルミニウム及び銅（組成比が１％未満）から成るものであると、好ましい。
【００３８】
下側遮光性材料層Ｒ１及び上側遮光性材料層Ｒ２のそれぞれを成す遮光性材料層の膜厚は、５０ｎｍ以上にすると、好ましい。固体撮像素子１の感度の向上や混色の防止等の観点から、マイクロレンズ２７及び基板１０間の距離を短くすると好ましいが、アルミニウムを有する遮光性材料層であれば、その膜厚を５０ｎｍ以上とすることで、良好な遮光性を得ることが可能である。
【００３９】
なお、下側高融点材料層Ｈ１、中間高融点材料層Ｈ２及び上側高融点材料層Ｈ３のそれぞれを成す材料について、元素や組成比が異なっていてもよい。同様に、下側遮光性材料層Ｒ１及び上側遮光性材料層Ｒ２のそれぞれを成す材料について、元素や組成比が異なっていてもよい。
【００４０】
＜比較結果＞
次に、図２に示した本発明の実施形態に係る固体撮像素子が有する遮光部Ｓ（以下、遮光部Ｓと比較して、比較遮光部と称する）について、比較例と対比させることで、その特長を説明する。まず、比較例となる遮光部（以下、比較遮光部と称する）について、図３を参照して説明する。図３は、比較遮光部を示す模式的な断面図であり、遮光部Ｓについて示した図２に相当するものである。
【００４１】
図３に示すように、比較遮光部１００は、上述の高融点材料層である下側高融点材料層１０１と、上述の遮光性材料層であるとともに下側高融点材料層１０１の上面に形成される中間遮光性材料層１０２と、上述の高融点材料層であるとともに中間遮光性材料層１０２の上面に形成される上側高融点材料層１０３と、酸化シリコンから成るとともに上側高融点材料層１０３の上面に形成される酸化シリコン層１０４と、を備える。
【００４２】
即ち、図３に示す比較遮光部１００は、図２に示す遮光部Ｓと比較して、中間高融点材料層Ｈ２を備えない代わりに、上述の特許文献１に記載されているような酸化シリコン層１０４を備える点で異なる。
【００４３】
次に、遮光部Ｓの特長について、図４〜６を参照するとともに比較遮光部１００と対比して説明する。図４は、ボイドが発生した遮光部及びボイドが発生した比較遮光部のそれぞれを示す模式的な断面図である。図５は、実際に遮光部を形成したウエハと、実際に比較遮光部を形成したウエハとのそれぞれにおける、ボイドが発生したチップを示す模式的な平面図である。図６は、遮光部及び比較遮光部の光学顕微鏡像を示す図である。なお、図４〜６のそれぞれにおいて、（ａ）は遮光部Ｓを示すものであり、（ｂ）は比較遮光部１００を示すものである。また、図６に示す遮光部Ｓ及び比較遮光部１００の平面は、図１〜４に示した断面に対して垂直となる面である。
【００４４】
図４（ａ）に示すように、遮光部Ｓでは、仮にボイドＶが生じたとしても、下側遮光性材料層Ｒ１及び上側遮光性材料層Ｒ２の間に形成されている中間高融点材料層Ｈ２によって、その上下方向への伝播が防止される。そのため、下側遮光性材料層Ｒ１で発生したボイドは、上側遮光性材料層Ｒ２へは伝播せず、上側遮光性材料層Ｒ２で発生したボイドは、下側遮光性材料層Ｒ１へは伝播しないことになる。したがって、遮光部Ｓでは、遮光性材料層（下側遮光性材料層Ｒ１及び上側遮光性材料層Ｒ２）を貫通するボイドが形成されることを、防止することが可能になる。
【００４５】
一方、図４（ｂ）に示すように、比較遮光部１００では、一度ボイドＶが生じると、それが上下方向に伝播する。そのため、比較遮光部１００では、遮光性材料層（中間遮光性材料層１０２）を貫通するボイドが形成されてしまう。
【００４６】
以上のように、本発明の実施形態に係る固体撮像素子１では、遮光部ＳにボイドＶの伝播を防止する中間高融点材料層Ｈ２を形成することによって、仮にボイドＶが発生したとしても、遮光性材料層（下側遮光性材料層Ｒ１及び上側遮光性材料層Ｒ２）を貫通するボイドに発展することを防止することが可能になる。したがって、本発明の実施形態に係る固体撮像素子１が備える遮光部Ｓの遮光性を、良好なものにすることが可能になる。
【００４７】
また、図５（ａ）に示すように、遮光部Ｓを形成したチップＣでは、ボイド（光学顕微鏡の観察で発見される長径１μｍ以上のもの、以下図５の説明において同じ）が含まれる確率を、非常に低くすることができる。図５（ａ）に示す例では、ウエハＷ内の全てのチップＣが、ボイドを含まないものとなっており、遮光部Ｓを形成したチップＣがボイドを含むものとなる確率は、１％未満となる。また、図６（ａ）に示すように、遮光部Ｓにおいては、目立って大きいボイドは観察されない。
【００４８】
一方、図５（ｂ）に示すように、比較遮光部１００を形成したチップ２０１では、ボイドが含まれる確率が高くなる。図５（ｂ）に示す例では、ウエハ２００の外縁近傍に、ボイドを有するチップ２０１が数十個確認されており、比較遮光部１００を形成したチップ２０１がボイドを含む確率は、１１％程度となる。また、図６（ｂ）に示すように、比較遮光部１００においては、目立って大きいボイドＶが観察される。
【００４９】
このように、遮光部Ｓでは、上述のように遮光性材料層（下側遮光性材料層Ｒ１及び上側遮光性材料層Ｒ２）を貫通するボイドの形成を防止する構造を採用することによって、チップＣ内に目立って大きいボイド（即ち、遮光性を低下させる要因になるボイド）が形成される確率を、効果的に低減することが可能になる。したがって、本発明の実施形態に係る固体撮像素子１が備える遮光部Ｓの遮光性を、良好なものにすることが可能になる。
【００５０】
＜変形等＞
［１］  遮光性材料層を貫通するボイドの発生を防止するためには、図２及び図４（ａ）で示した遮光部Ｓのように、下側遮光性材料層Ｒ１及び上側遮光性材料層Ｒ２との間に中間高融点材料層Ｈ２が形成された積層構造であればよく、必ずしも下側高融点材料層Ｈ１及び上側高融点材料層Ｈ３を有していなくてもよい。ただし、遮光性材料層を貫通するボイドの発生を防止するだけでなく、下側遮光性材料層Ｒ１及び上側遮光性材料層Ｒ２が受けるストレスを抑制することで下側遮光性材料層Ｒ１及び上側遮光性材料層Ｒ２におけるボイドの発生を抑制するためには、図２及び図４（ａ）で示した遮光部Ｓのように、下側高融点材料層Ｈ１及び上側高融点材料層Ｈ３を設けるのが好ましい。
【００５１】
［２］  図２に示す遮光部Ｓが、図１に示す画素間遮光部２２に相当するとして具体的に説明したが、さらに図１のゲート配線１９及びＦＤ配線２０を遮光部Ｓとしてもよい。この場合、ゲート配線１９、ＦＤ配線２０及び画素間遮光部２２の全てを、図２に示す遮光部Ｓと同様の構造としてもよいが、それぞれを成す各層の材料及び膜厚は、必ずしも同じである必要はない。また、例えば画素間遮光部２２を備えない場合には、図１のゲート配線１９及びＦＤ配線２０のみを遮光部Ｓで構成することも可能である。さらに、図１に示すゲート配線１９及びＦＤ配線２０のいずれか一方のみを、遮光部Ｓで構成することも可能である。
【００５２】
［３］  図２に示す遮光部Ｓを、一旦画素に入射した光が隣接した画素に進入すること（混色）を防止するための画素間遮光部２２に適用する場合について例示したが、この遮光部Ｓを、暗電流の検出を行う遮光画素に適用することも可能である。この場合、遮光部Ｓは、遮光画素内において、光電変換部１１１の直上（例えば、画素間遮光部２２と同じ層内や、ゲート配線１９及びＦＤ配線と同じ層内）に設けられる。
【００５３】
［４］  図１に示したように、本発明の実施形態に係る固体撮像素子１として、いわゆる表面照射型のＣＭＯＳイメージセンサを例示したが、本発明は、裏面照射型のＣＭＯＳイメージセンサであっても、表面照射型及び裏面照射型のＣＣＤイメージセンサであっても、ＣＭＯＳイメージセンサ及びＣＣＤイメージセンサ以外の固体撮像素子であっても、適用可能である。
【産業上の利用可能性】
【００５４】
本発明に係る固体撮像素子は、例えば撮像機能を有する各種電子機器に搭載されるＣＭＯＳイメージセンサやＣＣＤイメージセンサ等に、好適に利用され得る。
【符号の説明】
【００５５】
１      ：  固体撮像素子
１０    ：  基板
１０１  ：  上面
１１    ：  光電変換部
１１１  ：  電荷蓄積部
１２    ：  浮遊拡散部
１３    ：  素子分離部
１４    ：  ゲート絶縁膜
１５    ：  転送ゲート電極
１６    ：  第１層間絶縁膜
１７    ：  ゲートコンタクト
１８    ：  ＦＤコンタクト
１９    ：  ゲート配線
２０    ：  ＦＤ配線
２１    ：  第２層間絶縁膜
２２    ：  画素間遮光部
２３    ：  第３層間絶縁膜
２４    ：  パッシベーション膜
２５    ：  カラーフィルタ
２６    ：  コート膜
２７    ：  マイクロレンズ
Ｓ      ：  遮光部
Ｈ１    ：  下側高融点材料層
Ｈ２    ：  中間高融点材料層
Ｈ３    ：  上側高融点材料層
Ｒ１    ：  下側遮光性材料層
Ｒ２    ：  上側遮光性材料層
Ｖ      ：  ボイド
Ｗ      ：  ウエハ
Ｃ      ：  チップ
【図５】
2013168468.tif 000003
【図１】
2013168468.tif 000004
【図２】
2013168468.tif 000005
【図３】
2013168468.tif 000006
【図４】
2013168468.tif 000007
【図６】
2013168468.tif 000008